(57)【特許請求の範囲】
【請求項１】
少なくとも１つのフィルム（１）と、１つの導電性ポリマー層（２）と、回折構造を有する１つのラッカー層（３）と、１つの反射層（４）と、１つの保護層（７）とを、順に積層して層構造としたセキュリティ属性を有するフィルムにおいて、
導電性ポリマーがポリエチレンジオキシチオフェンポリスチロールスルフォナート（ＰＥＤＴ／ＰＳＳ）（２）であり、ＰＥＤＴ／ＰＳＳ及び担持フィルム（１）が相異なる層位置に配設されており、かつラッカー層における回折構造は光学的に可変かつ視覚認識可能であることを特徴とする前記セキュリティ属性を有するフィルム。
【請求項２】
ＰＥＤＴ／ＰＳＳが、視覚認識不可能なデザインを形成することを特徴とする請求項１に記載のセキュリティ属性を有するフィルム。
【請求項３】
ＰＥＤＴ／ＰＳＳが少なくとも１つの関連する面として付けられていることを特徴とする請求項２に記載のセキュリティ属性を有するフィルム。
【請求項４】
ＰＥＤＴ／ＰＳＳが、その面を少なくとも１つの線状中断部によって分割されていることを特徴とする請求項２に記載のセキュリティ属性を有するフィルム。
【請求項５】
ＰＥＤＴ／ＰＳＳが、線状に付けられていることを特徴とする請求項２に記載のセキュリティ属性を有するフィルム。
【請求項６】
ＰＥＤＴ／ＰＳＳが点状に付けられていることを特徴とする請求項２に記載のセキュリティ属性を有するフィルム。
【請求項７】
ＰＥＤＴ／ＰＳＳのデザインと反射膜（４）の機能デザイン（６）とが、相互に形象的に又は導電性領域の間の中断部の橋絡によって検査可能な全体に対して機能的に補完することを特徴とする請求項１から６までのうちのいずれか 1つに記載のセキュリティ属性を有するフィルム。
【請求項８】
接着層（５）が存在することを特徴とする請求項 1から６までのうちのいずれか 1つに記載のセキュリティ属性を有するフィルム。
【発明の詳細な説明】
【０００１】
【発明の属する技術分野】
本発明は、文書、有価証券、小切手、包装及び商品用のセキュリティ属性を有するフィルムに関する。
【０００２】
【従来の技術】
文書、有価証券、小切手、包装及び製品の偽造に対する保証は、セキュリティ属性を有する要素の導入によって決定的な方法で改善されることができた。セキュリティ属性の人間の視覚で認識できるものは、ホログラムであり、その人間の視覚で認識可能な情報は、観察の際に相異なる視角下に位置するが、視覚依存性を有する。この効果は、良好な複写保護を提供する、そのわけは角度に依存する変化が複写装置によっては模倣されることができないからである。この種のホログラムは、通常の方法で担持フィルム、回折構造が圧刻されている硬化可能なラッカーから成る層並びに反射膜及び追加の保護膜から成る。反射膜は、ホログラムでは高真空で蒸発される、高輝度の金属被覆として実施され、金属被覆は真正さの検査のために、人間の視覚では認識可能な又は人間の視覚では認識不可能な金属被覆されてない個所の形の機能デザインを含むことができる。これらの金属被覆のない個所は、記号、文字又は幾何学的図形の形を有することができる。ホログラムの製造のために必要な工学的装置は並びにマイクロ文字及びミクロデザインの認識のための解析装置は、今日偽造にさえ廉価に使用され、従って偽造に対する保証の向上への努力は、更にできる限り覆い隠され、探知可能な特徴の導入によって行われる。
【０００３】
ドイツ国特許第２９８０７６３８号明細書から、１つ又は複数のセキュリティ属性を備えたホログラムの圧刻フィルムが人間の視覚で認識可能な、個性化された特徴を備えることが公知である。この特徴は、特に存在する反射膜の除去によって行われ、その際生じた中断部が特徴のために使用される。
【０００４】
ドイツ国特許第４０３０４９３号明細書から、更に多層のデータキャリアでは、光学的に可変の要素が付けられ、その際機能デザインのためであって、後で付けられる、人間の視覚で認識可能で、光学的効果に重ねられる、例えば模様が存在する。結局ドイツ国特許第３９３２５０５号明細書において、回折構造を有するデータキャリアが記載されており、その標準情報は、追加の措置、例えば金属膜の除去によって人間の視覚で認識可能な方法で変更可能である。探知可能な特徴としてドイツ国特許第４４１９０８９号明細書及びドイツ国特許第４４１９１７３号明細書によって磁化可能な輝度ピグメント及び輝度ピグメント混合物が公知であり、これらは、尚液状の適用媒体に投入中又は投入後における磁界の作用による三次元の光学的効果の発生のために適する。磁化可能な輝度ピグメント及び輝度ピグメント混合物は、多層に成層された、プレート状の、非磁性金属基体をベースとしかつラッカー及び印刷インクに使用される。中でも磁化可能な輝度ピグメント及び輝度ピグメント混合物は、コストの安いホログラムを置換することができるべきであるが、得られることができる色変化は少なすぎる。同様にドイツ国特許第１９５１５９８８号明細書には、輝度ピグメントがラッカー、インク及び印刷インクの着色に使用されることが記載されている。ドイツ国特許第３３０８３１号明細書には、更にホログラムでは、通常の方法で反射膜として使用される金属フィルムが真空蒸着若しくは薄いアルミニウム層の成層によって形成されることができることが記載されている。ホログラムを有価証券から除去する研究では、薄い金属膜が弱化しかつホログラムが破壊を受ける。更にリサーチディスクロージャ（Ｒｅｓｅａｃｈ  Ｄｉｓｃｌｏｓｕｒｅ）の１９９７／７８７の１２月号から、好適なポリチオフェン、例えば３．４−ポリエチレンジオキシチオフエンから、目に眩しくて見ることができないマークが作られることが公知である。前記材料は近赤外領域の光を吸収し、一方前記材料は可視光線を透過する。ポリチオフェンマークの読み取りの他の可能性は、その導電性に基礎づけられている。好適な電極装置によって非伝導性キャリアと伝導性マークとの間の表面抵抗の差異が記録されることができる。更にヨーロッパ特許第７５３６２３号明細書から、偽造に対する防御として導電性要素を有するセキュリティアークを作ることが公知である。伝導性要素はポリチオフェン−ポリマーから成る。類似の方法が金属ピグメントを含む印刷インクに言及される。
【０００５】
結局ドイツ国特許第３８４３０７５号明細書は、金属膜を有するセキュリティ糸を備えたセキュリティ文書における配列を記載する。この層の直ぐ近くに導電性ピグメントを有する層若しくはその分子構造をベースに導電性合成樹脂から成る層が設けられている。この層は、セキュリティ糸が金属膜の場合には中断部の橋絡のために役立つ。
【０００６】
有価証券又は商品である個々の目的物のためのセキュリティ属性としてのホログラムの使用目的は、優れた大型の工業的設備でかつ出来る限り低い価格での大量生産を前提とする。しかし、今日実用化された技術的製造方法によっては限界がある。
【０００７】
【発明が解決しようとする課題】
本発明の課題は、偽造に対するセキュリティの向上のために、覆い隠され、探知可能な特徴を有するセキュリティ属性を有するフィルムを提供することであり、その際その導入にも関わらず、製造が充分迅速にかつコスト安く行われ得るべきである。
【０００８】
【課題を解決するための手段】
この課題は、本発明によれば請求項１の特徴並びに従属請求項に示された特別の実施形態によって解決される。認識可能な情報が観察する視覚依存性を有するセキュリテー特性を有するフィルムを本質的特徴とする本発明は、請求項、明細書及び図面からも明らかにされ、その際個々の特徴はそれぞれ単独で又はサブコンビネーションの形で複数の保護可能な実施形態に関して明らかにされ、それらの実施形態に関してここで保護が要求される。本発明の実施例は図中に記載されておりかつ次に詳しく説明される。
【０００９】
本発明による解決は、覆い隠され、探知可能な特徴であって、人間の視覚で認識不可能な及び形象的に表され又は検査されるべき全体に対する機能的に中断部の橋絡によって補完する特徴を有するセキュリティ属性を有するフィルムを提供するという利点を与える。セキュリティ属性を有するフィルムの製造のために、連続的に行われ、時間のかからないかつコストの安い方法の利点が得られる。
【００１０】
【実施例】
図１〜３において、担持フィルム１、ＰＥＤＴ／ＰＳＳ（Ｐｏｌｙｅｔｈｙｌｅｎｄｉｏｘｙｔｈｉｏｐｈｅｎｐｏｌｙｓｔｙｒｏｌｓｕｌｆｏｎａｔ；ポリエチレンジオキシチオフェンポリスチロールスルフォナート）から成る膜２、好ましくは回折構造のキャリアとしての硬化可能なラッカー膜３、反射膜４、保護膜７及び接着層５から成るセキュリティ属性を有するフィルム、例えばホログラムを利用するフィルムの相異なる構成が図式図で表されている。図２では、反射膜４が中断部の形の機能デザイン６を有することが表されている。図３は接着膜５の欠落した状態を示す。セキュリティ属性を有するフィルムのこの種の構成は、適用されるべき下地上に既に接着膜が存在する場合のために設けられる。
【００１１】
本発明によるセキュリティ属性を有するフィルムの機能は、次の通りである。
【００１２】
反射膜４がマイクロ記載又は他の人間の視覚では認識不可能な中断部の形の機能デザイン６を含むことができるという認識によって、偽造に対して短時間内に光学的に可変のセキュリティ属性にそのような機能デザイン６を設けることが可能にされる。偽造に対する保証の向上のために、担持フィルム１上にＰＥＤＴ／ＰＳＳ  ２から成る膜の形の導電性材料が透明な、導電性ポリマーとして付けられている。ＰＥＤＴ／ＰＳＳ  ２から成るこの膜は、人間の視覚では認識不可能でかつその導電性を証明することによって探知可能である。ＰＥＤＴ／ＰＳＳ  ２から成る膜は、機能デザインを形成しかつこのために関連する面として若しくは線状の中断部によって分割された面として担持フィルム１上に付けられる。第１の場合に、面の伝導性が、第２の場合としてさもなければ導電性の面の電気的中断が検査される。しかし、ＰＥＤＴ／ＰＳＳ  ２から成る膜線としても若しくは並んで経過する、複数の直線又は弱い線として担持フィルム１上に付けられることができる。そのような場合に、検査手段によって、線の模様が認識されかつ場合によっては評価される。線に類似してＰＥＤＴ／ＰＳＳ  ２から成る膜が点の形でも付けられることができる。ＰＥＤＴ／ＰＳＳ  ２から成る膜の伝導性は、成層の形式によって調整可能である。
【００１３】
反射膜４は、中断部のデザイン６を有する。好ましくはホログラムの回折構造の具体的な形状の反射膜４に、人間の視覚では認識不可能な中断部が続く。中断部はこの方法では見分け難い。ＰＥＤＴ／ＰＳＳ２のデザイン及び反射膜４の機能デザイン６は、有利な方法で隣接した平面内に配設されている。この方法でＰＥＤＴ／ＰＳＳ  ２中の機能デザインの部分及び反射膜４中の機能デザイン６は、反射膜４中の中断部が橋絡されるように協働する。この形式で反射膜４の中断部にもかかわらず、機械的に評価可能なコードが得られる。ＰＥＤＴ／ＰＳＳ  ２及び反射膜４は互いに分離した平面内に配設されているので、有利な方法でそのデザインは、先ず相応した検査手段によって認識可能な完全な像が先ず得られるように形成されている。
【００１４】
ＰＥＤＴ／ＰＳＳ  ２は、従来公知のポリチオフィン並びにポリピロール又はポリアニリンのような他の有機導体と比較して、本質的に改善された特徴を示す。可視光線の高い透過率が示される。無色透明で、僅かに青く着色された膜が得られる。製造条件に依存して、最少の表面抵抗が得られる。ＰＥＤＴ／ＰＳＳは良好な加水分解に対する安定性、良好な光及び温度耐久性、９００〜２０００ｎｍの領域における高い吸収性並びに８００ｎｍまでの可視光の領域における吸収極大がのないという特性を有する。本発明によればＰＥＤＴ／ＰＳＳ  ２は水性分散剤の形に付けられる。塗布のこの形は、そのようなセキュリティ属性の製造の技術において行われる製造プロセスにおいて中断部が生じないように使用される。特定の使用の場合に有利なバリエーションにおいて、このために予め設定された層上に、３．４エチレンジオキシチオフエン（ＥＤＴ）としてのその瞬間的な前段階においてＰＥＤＴ／ＰＳＳ  ２が付けられかつ続いて酸化手段、即ちｎ−ブタノールの鉄−ＩＩＩ−トルオルスルフォナート溶液がＰＥＤＴ／ＰＳＳ  ２に対して重合される。
【図面の簡単な説明】
【図１】  図１は、セキュリティ属性を有するフィルムの構成を示す図式図である。
【図２】  図２は、反射膜４が中断部の形の機能デザイン６を有するセキュリティ属性を有する他の構成を示す図式図である。
【図３】  図３は、セキュリティ属性を有するフィルムの他の実施例を示す図であり、接着層７が除去された構成を示す図式図である。
【符号の説明】
１    担持フィルム
２    ＰＥＤＴ／ＰＳＳ層
３    硬質ラッカー膜
４    反射膜
５    接着層
６    機能デザイン
７    保護膜
【図１】
0003913549.tif 000002
【図２】
0003913549.tif 000003
【図３】
0003913549.tif 000004